(57)【要約】【課題】微生物の菌床として利用されずに遊んでいる杉木材の水管のキャップを開放し、杉木材の組織の多孔質化を更に促進することで、１日当りの浄化処理能力の向上を図れる微生物担体、あるいは、より一層少量の杉木材で多量の有機廃棄物を浄化処理することを可能とする微生物担体と、その製造方法を提供する。【解決手段】微生物担体は、複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱した後、加熱後の複数の杉木材チップ中から遠赤外線放射鉱石を除去したものからなるものとする。【選択図】図１
2010104885.tif 000002
【特許請求の範囲】
【請求項１】
複数の杉木材チップからなる微生物担体であって、
前記微生物担体は、
複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱した後、加熱後の複数の杉木材チップ中から遠赤外線放射鉱石を除去したものであること
を特徴とする微生物担体。
【請求項２】
前記複数の杉木材チップ中に混入する遠赤外線放射鉱石は、遠赤外線放射効率が９４％の雲母鉱石であること
を特徴とする請求項１に記載の微生物担体。
【請求項３】
前記炉内壁面に貼り詰めた遠赤外線放射鉱石は、遠赤外線放射効率が９４％の雲母鉱石であること
を特徴とする請求項１又は２に記載の微生物担体。
【請求項４】
前記加熱炉の炉内温度は８０℃から１４０℃の範囲内であり、
前記加熱炉での杉木材チップの加熱時間は２４時間から４８時間の範囲内であること
を特徴とする請求項１乃至３のいずれか１項に記載の微生物担体。
【請求項５】
前記複数の杉木材チップは、その平均チップ径を３ｍｍから１０ｍｍの範囲内としたこと
を特徴とする請求項１乃至４のいずれか１項に記載の微生物担体。
【請求項６】
複数の杉木材チップからなる微生物担体の製造方法であって、
複数の杉木材チップ中に遠赤外線放射鉱石を混入する混入工程と、
炉内壁面に遠赤外線放射鉱石を貼り詰めた加熱炉を用意し、該加熱炉内に前記遠赤外線放射鉱石入りの複数の杉木材チップを置き、前記炉内壁面の遠赤外線放射鉱石からの遠赤外線と、前記複数の杉木材チップ中に混入されている遠赤外線放射鉱石からの遠赤外線とによって、複数の杉木材チップをその内外から加熱する加熱工程と、
前記加熱後の複数の木材チップ中から遠赤外線放射鉱石を取り除くことによって、複数の杉木材チップのみからなる微生物担体を得る除去工程と、を含むこと
を特徴とする微生物担体の製造方法。
【請求項７】
前記複数の杉木材チップ中に混入する遠赤外線放射鉱石は、遠赤外線放射効率が９４％の雲母鉱石であること
を特徴とする請求項６に記載の微生物担体の製造方法。
【請求項８】
前記炉内壁面に貼り詰めた遠赤外線放射鉱石は、遠赤外線放射効率が９４％の雲母鉱石であること
を特徴とする請求項６又は７に記載の微生物担体の製造方法。
【請求項９】
前記加熱炉の炉内温度は８０℃から１４０℃の範囲内であり、
前記加熱炉での杉木材チップの加熱時間は２４時間から４８時間の範囲内であること
を特徴とする請求項６乃至８のいずれか１項に記載の微生物担体の製造方法。
【請求項１０】
前記複数の杉木材チップは、その平均チップ径を３ｍｍから１０ｍｍの範囲内としたこと
を特徴とする請求項６乃至９のいずれか１項に記載の微生物担体の製造方法。
【発明の詳細な説明】
【技術分野】
【０００１】
本発明は、汚水等の有機廃棄物の浄化処理において、好気性菌、嫌気性菌の菌床として利用される微生物担体とその製造方法に関する。
【背景技術】
【０００２】
杉の内部には、根から吸い上げられた水分を隅々まで行きわたらすために、水管が細い血管のように張りめぐらされており、その水管には至るところにキャップがあり、このキャップによって杉は水分調整を行っている。
【０００３】
前記水管のキャップは杉の切断によって閉じてしまうという性質を持っている。その閉じる数は比較的多く、１平方センチメートル当たり１６０個程度である。かかるキャップが閉じてしまうと、水管の中の水分が杉木材の内部に閉じ込められる。杉木材以外の他の一般の木材も、水管の途中にキャップを持っていて、切断による当該キャップの閉鎖やこれによる水分の閉じ込めという現象は生じる。
【０００４】
ところで、一般の木材では、自然乾燥あるいは乾燥炉での処理により、比較的容易に水管のキャップは開き、水管の中の水分は外部へ容易に抜け出ていく。それに対し、杉木材は、一般の木材と同様の自然乾燥時間ではキャップが開かず、一般の木材と同様の自然乾燥によって杉木材を乾燥させることはできない。乾燥炉を使用しても杉木材を十分に乾燥させることは困難である。
【０００５】
杉木材はその組織を調べると比較的に多孔質であるため、微生物の菌床として汚水等の有機廃棄物の浄化処理に利用することができる。もし、前述した杉木材の水管のキャップを何らかの方法で開くことができれば、杉木材の内部には水分の抜けた多数の水管からなる多孔質の組織が生成される。
【０００６】
このため、キャップ開放後の杉木材は、キャップ開放前の杉木材に比べ、多孔質の割合が飛躍的に増加し、より優れた微生物の菌床になって、一日の有機廃棄物の浄化処理量を増やすことができる、あるいは、少量の杉木材で多量の有機廃棄物を浄化処理することができるようになる。
【０００７】
ところで、特許文献１では、前述した杉木材の水管のキャップを開く方法を開示している。この方法は、杉木材チップを遠赤外線（５−２０μｍ）が発生する炉において、１００−１５０℃で処理するというものである（同文献１の段落０００６の記載を参照）。
【０００８】
しかしながら、前述した特許文献１の方法でも、全ての水管のキャップを開くことは困難であり、閉じているキャップも多数存在するという事実が判明している。キャップが閉じている水管は、多孔質の組織を構成しないため、微生物の菌床として利用されず、遊んでいるのが現状である。もし、その閉じているキャップも開かせることができれば、杉木材は、その多孔質の割合が更に増加し、より一層優れた微生物の菌床になり、１日当りの浄化処理能力の向上に寄与する、あるいは、より一層少量の杉木材で多量の有機廃棄物を浄化処理できるようになる。
【０００９】
特許文献２では、汚水浄化材の構成材料例として、杉木材チップと遠赤外線放射鉱石である雲母鉱石とを含む態様を開示している（同文献２の段落００１４の記載を参照）。しかしながら、その雲母鉱石が後述する本発明のように杉木材チップの加熱段階で混入されることは開示しておらず、同文献２中の雲母鉱石は杉木材チップの水管のキャップを開くことに寄与したものではない。
【００１０】
【特許文献１】特開２００３−０５３３６２号公報（段落０００６の記載を参照）
【００１１】
【特許文献２】特開２００５−３３４８７７号公報（段落００１４の記載を参照）
【発明の開示】
【発明が解決しようとする課題】
【００１２】
本発明の目的は、先に述べたように微生物の菌床として利用されずに遊んでいる杉木材の水管のキャップを開放し、杉木材の組織の多孔質化を更に促進することで、１日当りの浄化処理能力の向上を図れる微生物担体、あるいは、より一層少量の杉木材で多量の有機廃棄物を浄化処理することを可能とする微生物担体と、その製造方法を提供することにある。
【課題を解決するための手段】
【００１３】
前記目的を達成するために、本発明に係る微生物担体は、複数の杉木材チップからなる微生物担体であって、前記微生物担体は、複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱した後、加熱後の複数の杉木材チップ中から遠赤外線放射鉱石を除去したものであることを特徴とする。
【００１４】
前記微生物担体の本発明において、前記複数の杉木材チップ中に混入する遠赤外線放射鉱石は、遠赤外線放射効率が９４％の雲母鉱石とすることができる。
【００１５】
また、前記微生物担体の本発明において、前記炉内壁面に貼り詰めた遠赤外線放射鉱石は、遠赤外線放射効率が９４％の雲母鉱石とすることができる。
【００１６】
前記微生物担体の本発明において、前記加熱炉の炉内温度は８０℃から１４０℃の範囲内であり、前記加熱炉での杉木材チップの加熱時間は２４時間から４８時間の範囲内であるものとしてもよい。
【００１７】
前記微生物担体の本発明において、前記複数の杉木材チップは、その平均チップ径を３ｍｍから１０ｍｍの範囲内とすることができる。
【００１８】
本発明に係る微生物担体の製造方法は、複数の杉木材チップからなる微生物担体の製造方法であって、複数の杉木材チップ中に遠赤外線放射鉱石を混入する混入工程と、炉内壁面に遠赤外線放射鉱石を貼り詰めた加熱炉を用意し、該加熱炉内に前記遠赤外線放射鉱石入りの複数の杉木材チップを置き、前記炉内壁面の遠赤外線放射鉱石からの遠赤外線と、前記複数の杉木材チップ中に混入されている遠赤外線放射鉱石からの遠赤外線とによって、複数の杉木材チップをその内外から加熱する加熱工程と、前記加熱後の複数の木材チップ中から遠赤外線放射鉱石を取り除くことによって、複数の杉木材チップのみからなる微生物担体を得る除去工程と、を含むことを特徴とする。
【００１９】
前記微生物担体の製造方法に係る本発明において、前記複数の杉木材チップ中に混入する遠赤外線放射鉱石は、遠赤外線放射効率が９４％の雲母鉱石とすることができる。
【００２０】
前記微生物担体の製造方法に係る本発明において、前記炉内壁面に貼り詰めた遠赤外線放射鉱石は、遠赤外線放射効率が９４％の雲母鉱石とすることができる。
【００２１】
前記微生物担体の製造方法に係る本発明において、前記加熱炉の炉内温度は８０℃から１４０℃の範囲内であり、前記加熱炉での杉木材チップの加熱時間は２４時間から４８時間の範囲内であるものとしてもよい。
【００２２】
前記微生物担体の製造方法に係る本発明において、前記複数の杉木材チップは、その平均チップ径を３ｍｍから１０ｍｍの範囲内とすることができる。
【発明の効果】
【００２３】
本発明にあっては、複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱する方式を採用した。このため、遠赤外線による杉木材チップの加熱効率が高まり、杉木材チップの水管のキャップを従来方式に比べ数多く開くことに成功した。これにより、従来のように微生物の菌床として利用されずに遊んでいた杉木材の水管、すなわちキャップが閉じている水管の数が大幅に減り、杉木材の組織の多孔質化が更に促進され、１日当りの浄化処理能力の向上を図ることができる微生物担体、あるいは、より一層少量の杉木材で多量の有機廃棄物を浄化処理することができ、浄化処理設備のコンパクト化を図れる微生物媒体と、その製造方法を提供しうる。
【発明を実施するための最良の形態】
【００２４】
以下、本発明を実施するための最良の形態について、添付した図面を参照しながら詳細に説明する。
【００２５】
［微生物担体の製造方法の概要］
図１は本発明を適用した微生物担体の製造方法の説明図である。同図に示す本微生物担体の製造方法は、複数の杉木材チップからなる微生物担体の製造方法であって、（１）複数の杉木材チップを製造するチップ製造工程と、（２）遠赤外線放射鉱石の粒径を調整する鉱石粒径調整工程と、（３）前記複数の杉木材チップ中に粒径調整済み遠赤外線放射鉱石を混入する混入工程と、（４）遠赤外線放射鉱石入りの複数のチップを加熱炉に入れて加熱する加熱工程と、（５）加熱後の複数の杉木材チップ中から遠赤外線放射鉱石を取り除くことによって複数の杉木材チップのみからなる微生物担体を得る除去工程と、を含んでいる。
【００２６】
［チップ製造工程の詳細］
チップ製造工程では、周知の粉砕機等を使用して、杉木材を小片に粉砕することによってチップ化し、複数の杉木材チップを製造する。チップ化する杉木材については、例えば家具資材等として有効に利用できない杉木材の枝部分を使用してもよい。杉木材チップの平均チップ径は、３ｍｍから１０ｍｍの範囲内とするのが好ましい。その理由は次の通りである。
【００２７】
本発明に係る微生物担体は、前記杉木材チップを出発物質として製造され、最終的には浄化槽等に充填し、好気菌、嫌気菌の菌床として利用される。この利用時における微生物担体の平均粒径は、前記杉木材チップの平均チップ径と略同じである。そのため、杉木材チップの平均チップ径が３ｍｍより小さいと、浄化槽等における目詰まりが生じやすくなる。一方、杉木材チップの平均チップ径が１０ｍｍより大きいと、浄化槽等への充填時に微生物担体どうしの隙間が広くなりすぎて、浄化対象の汚水等が微生物担体に接触し難くなることや、浄化槽等に充填した全微生物担体の総表面積を十分に確保できなくなることから、浄化能力の低下を招く等の不具合が生じる。
【００２８】
［鉱石粒径調整工程の詳細］
鉱石粒径調整工程では、遠赤外線放射鉱石の一例として、遠赤外線の放射率が最高値で９４％の雲母鉱石を用意した。この雲母鉱石から放射される赤外線の波長は１０μｍから１００μｍである。そして、用意した雲母鉱石を砕くことにより、杉木材チップの平均チップ径より大きい粒径の雲母鉱石を作製した。これは雲母鉱石を後の除去工程で除去し易くするためである。
【００２９】
なお、雲母鉱石を使用する代わりに、別の遠赤外線放射鉱石として例えば、石英、バクハン石、セラミック等を使用してもよいし、２種以上の遠赤外線放射鉱石を混ぜて使用することもできる。
【００３０】
［混入工程の詳細］
混入工程においては、複数の杉木材チップの中に粒径調整済み遠赤外線放射鉱石（本実施形態では雲母鉱石）を所定量混入させ、これらをよく混ぜあわせる。この際、複数の杉木材チップ中に粒径調整済み遠赤外線放射鉱石が均一に散らばるように配置するのが望ましい。均一な配置であれば、遠赤外線放射鉱石から放射される遠赤外線を複数の杉木材チップにムラなく照射できるからである。
【００３１】
複数の杉木材チップと粒径調整済み遠赤外線放射鉱石との混ぜ合わせは、木箱Ｋ（図２参照）の中で行ってもよいし、木箱Ｋの外で行ってもよい。混ぜ合わせが終わったら、遠赤外線放射鉱石入りの複数の杉木材チップは、木箱Ｋに入れて次の加熱工程へ送られる。なお、ここで使用した木箱Ｋは４００ｍｍ×４００ｍｍ×４００ｍｍの寸法であったが、これより大きい寸法または小さい寸法の木箱を使用することもできる。
【００３２】
［加熱工程の詳細］
加熱工程では、炉内壁面に遠赤外線放射鉱石を貼り詰めた図２の加熱炉１を用意し、この加熱炉１内に前記遠赤外線放射鉱石４入りの複数の杉木材チップＣＨを置く。本実施形態においては、先に説明したように遠赤外線放射鉱石４入りの複数の杉木材チップＣＨを木箱Ｋに収容したので、遠赤外線放射鉱石４入りの複数の杉木材チップＣＨは木箱Ｋに入れられた状態で加熱炉１内の棚５に置かれる。このような遠赤外線放射鉱石４入りの複数の木材チップＣＨを木箱Ｋに入れずに直接加熱炉１内に置くことも可能である。
【００３３】
加熱炉１は、図２に示すように炉外壁材２の内面全体を耐火煉瓦３で覆い、さらにその耐火煉瓦３の内面に遠赤外線放射鉱石４を貼り詰めた電気炉であり、その炉内には木箱Ｋを置くための棚５を複数段設けてある。
【００３４】
なお、この加熱炉１は木箱Ｋを棚５に置くために炉内に作業者が入ることを想定しているので、加熱炉１の床面には遠赤外線放射鉱石４を貼り付けていないが、遠隔操作で木箱Ｋを炉内の棚５に置く等の構成を採用するなら、加熱炉１の床面にも遠赤外線放射鉱石を貼り詰めてもよい。
【００３５】
加熱炉１の炉内壁面に貼り付ける遠赤外線放射鉱石４については、遠赤外線の放射率が最高値で９４％の雲母鉱石を使用したが、これ以外の他の遠赤外線放射鉱石、例えば、先に説明した石英、バクハン石、セラミック等を使用してもよい。
【００３６】
本加熱工程では、加熱炉１の炉内温度を８０℃から１４０℃の範囲内とし、加熱時間を２４時間から４８時間の範囲内とした。これにより、炉内壁面の遠赤外線放射鉱石４と、複数の杉木材チップＣＨ中に混入されている遠赤外線放射鉱石４との双方から、遠赤外線が放射され、これらの遠赤外線によって、木箱３内の複数の杉木材チップＣＨは、図２中の矢印Ａ、Ｂで示すように木箱３の内外から加熱されることになる。
【００３７】
［除去工程の詳細］
除去工程においては、前記加熱後の複数の杉木材チップＣＨ中から遠赤外線放射鉱石４を取り除くが、この除去作業は篩等を用いて容易に行うことができる。遠赤外線放射鉱石４の粒径は複数の杉木材チップＣＨの平均チップ径よりも大きくなるように調整されているからである。除去された遠赤外線放射鉱石については、先に説明した混入工程へ送って再利用してもよい。遠赤外線放射鉱石除去済みの複数の杉木材チップは、最終製品として袋詰めして出荷される。
【００３８】
以上説明した本実施形態の微生物担体の製造方法では、複数の杉木材チップＣＨ中に遠赤外線放射鉱石４を混入し、この遠赤外線放射鉱石４入りの複数の杉木材チップＣＨを加熱炉１内に置き、その加熱炉１内壁面の遠赤外線放射鉱石４から放射される遠赤外線Ａと、前記複数の杉木材チップＣＨ中に混入されている遠赤外線放射鉱石４から放射される遠赤外線Ｂとの双方によって、複数の杉木材チップＣＨをその内外から加熱する方式を採用した。このため、加熱炉１内での遠赤外線Ａ、Ｂによる杉木材チップＣＨの加熱効率が高まり、杉木材チップＣＨの水管ＰのキャップＣＡＰ（図３（ｃ）参照）を図３（ａ）（ｂ）のように従来方式に比べ数多く開くことに成功した。
【００３９】
これにより、本実施形態の製造方法で得られた複数の杉木材チップからなる微生物担体によると、従来のように微生物の菌床として利用されずに遊んでいた杉木材の水管、すなわち、キャップＣＡＰが閉じている水管Ｐの数が大幅に減り（図３（ａ）（ｂ）参照）、杉木材の組織の多孔質化が更に促進されるから、好気性、嫌気性の菌属が増え、１日当りの浄化処理能力の向上を図ることができる、あるいは、より一層少量の杉木材で多量の有機廃棄物を浄化処理することができ、浄化処理設備のコンパクト化を図れる。
【００４０】
杉木材チップからなる微生物担体を使った汚水の浄化処理能力を汚水の一日の処理量との関係において具体的な数値で示すと、特許文献１の方法でキャップを開いた杉木材チップからなる微生物担体を使用した場合は、汚水の一日の処理量の約４００％に相当する量の微生物担体を浄化槽に充填する必要があった。それに対し、本実施形態の製造方法で得られた杉木材チップからなる微生物担体を使用した場合は、汚水の一日の処理量の約３０％に相当する量の微生物担体を浄化槽に充填すれば足り、一日の汚水の処理に必要な微生物担体の容量を大幅に削減することができた。
【００４１】
図３（ａ）（ｂ）において、杉木材チップＣＨを構成する多孔質の孔、すなわち、水分が抜けた水管Ｐの入口付近Ｐ１では空気と接触するので主に好気性菌が繁殖し、その孔の中間付近Ｐ２では空気が入り難いので主に嫌気性菌が繁殖し、その孔の出口付近Ｐ３では好気性・嫌気性の双方に属する菌属が発生するようになる。
【００４２】
杉木材にはリグニン、ペントサンなどの化学成分が含まれており、これらは水に触れると化学反応によって赤色の色素を流出させるが、本実施形態の製造方法によると、その色素の流出も起こり難くなることが明らかになった。
【図面の簡単な説明】
【００４３】
【図１】図１は本発明を適用した微生物担体の製造方法の説明図である。
【図２】図２は図１の製造方法で使用した加熱炉の断面図である。
【図３】図３は図１の製造方法によって得られた微生物担体としての杉木材チップの切断面の説明図であり、（ａ）は遠赤外線の放射による加熱後の状態（水管のキャップが開いた状態）の顕微鏡写真のスケッチ図、（ｂ）はその模式図、（ｃ）は遠赤外線の放射による加熱前の状態（水管のキャップが閉じた状態）の模式図である。
【符号の説明】
【００４４】
１  加熱炉
２  炉外壁材
３  耐火煉瓦
４  遠赤外線鉱石
５  棚
Ａ  炉内壁面の遠赤外線放射鉱石から放射された遠赤外線
Ｂ  複数の杉木材チップ中に混入されている遠赤外線放射鉱石から放射された遠赤外線
ＣＡＰ  水管のキャップ
ＣＨ  杉木材チップ
Ｋ  木箱
Ｐ  水管
【図１】
2010104885.tif 000003
【図２】
2010104885.tif 000004
【図３】
2010104885.tif 000005
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
複数の杉木材チップからなる微生物担体であって、
前記微生物担体は、
複数の杉木材チップ中にその平均チップ径より大きい粒径の遠赤外線放射鉱石が均一に散らばって配置されるように当該複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱することで、杉木材チップの水管のキャップを開かせた後、加熱後の複数の杉木材チップ中から遠赤外線放射鉱石を除去したものであり、
前記複数の杉木材チップ中に混入する遠赤外線放射鉱石は、遠赤外線放射効率が９４％の雲母鉱石であり、
前記炉内壁面に貼り詰めた遠赤外線放射鉱石は、遠赤外線放射効率が９４％の雲母鉱石であり、
前記加熱炉の炉内温度は８０℃から１４０℃の範囲内であり、
前記加熱炉での杉木材チップの加熱時間は２４時間から４８時間の範囲内であること
を特徴とする微生物担体。
【請求項２】
前記複数の杉木材チップは、その平均チップ径を３ｍｍから１０ｍｍの範囲内としたこと
を特徴とする請求項２に記載の微生物担体。
【請求項３】
複数の杉木材チップからなる微生物担体の製造方法であって、
複数の杉木材チップ中にその平均チップ径より大きい粒径の遠赤外線放射鉱石が均一に散らばって配置されるように当該複数の杉木材チップ中に遠赤外線放射鉱石を混入する混入工程と、
炉内壁面に遠赤外線放射鉱石を貼り詰めた加熱炉を用意し、該加熱炉内に前記遠赤外線放射鉱石入りの複数の杉木材チップを置き、前記炉内壁面の遠赤外線放射鉱石からの遠赤外線と、前記複数の杉木材チップ中に混入されている遠赤外線放射鉱石からの遠赤外線とによって、複数の杉木材チップをその内外から加熱することで、杉木材チップの水管のキャップを開かせる加熱工程と、
前記加熱後の複数の木材チップ中から遠赤外線放射鉱石を取り除くことによって、複数の杉木材チップのみからなる微生物担体を得る除去工程と、を含み、
前記複数の杉木材チップ中に混入する遠赤外線放射鉱石は、遠赤外線放射効率が９４％の雲母鉱石であり、
前記炉内壁面に貼り詰めた遠赤外線放射鉱石は、遠赤外線放射効率が９４％の雲母鉱石であり、
前記加熱炉の炉内温度は８０℃から１４０℃の範囲内であり、
前記加熱炉での杉木材チップの加熱時間は２４時間から４８時間の範囲内であること
を特徴とする微生物担体の製造方法。
【請求項４】
前記複数の杉木材チップは、その平均チップ径を３ｍｍから１０ｍｍの範囲内としたこと
を特徴とする請求項３に記載の微生物担体の製造方法。
【手続補正２】
【補正対象書類名】明細書
【補正対象項目名】００１３
【補正方法】変更
【補正の内容】
【００１３】
前記目的を達成するために、本発明に係る微生物担体は、複数の杉木材チップからなる微生物担体であって、前記微生物担体は、複数の杉木材チップ中にその平均チップ径より大きい粒径の遠赤外線放射鉱石が均一に散らばって配置されるように当該複数の杉木材チップ中に遠赤外線放射鉱石を混入し、この遠赤外線放射鉱石入りの複数の杉木材チップを加熱炉内に置き、該加熱炉の内壁面に貼り詰められている遠赤外線放射鉱石からの遠赤外線と、前記複数の杉木材チップ中に混入されている遠赤外線放射鉱石からの遠赤外線とによって、複数の杉木材チップをその内外から加熱することで、杉木材チップの水管のキャップを開かせた後、加熱後の複数の杉木材チップ中から遠赤外線放射鉱石を除去したものであり、前記複数の杉木材チップ中に混入する遠赤外線放射鉱石は、遠赤外線放射効率が９４％の雲母鉱石であり、前記炉内壁面に貼り詰めた遠赤外線放射鉱石は、遠赤外線放射効率が９４％の雲母鉱石であり、前記加熱炉の炉内温度は８０℃から１４０℃の範囲内であり、前記加熱炉での杉木材チップの加熱時間は２４時間から４８時間の範囲内であることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１８
【補正方法】変更
【補正の内容】
【００１８】
本発明に係る微生物担体の製造方法は、複数の杉木材チップからなる微生物担体の製造方法であって、複数の杉木材チップ中にその平均チップ径より大きい粒径の遠赤外線放射鉱石が均一に散らばって配置されるように当該複数の杉木材チップ中に遠赤外線放射鉱石を混入する混入工程と、炉内壁面に遠赤外線放射鉱石を貼り詰めた加熱炉を用意し、該加熱炉内に前記遠赤外線放射鉱石入りの複数の杉木材チップを置き、前記炉内壁面の遠赤外線放射鉱石からの遠赤外線と、前記複数の杉木材チップ中に混入されている遠赤外線放射鉱石からの遠赤外線とによって、複数の杉木材チップをその内外から加熱することで、杉木材チップの水管のキャップを開かせる加熱工程と、前記加熱後の複数の木材チップ中から遠赤外線放射鉱石を取り除くことによって、複数の杉木材チップのみからなる微生物担体を得る除去工程と、を含み、前記複数の杉木材チップ中に混入する遠赤外線放射鉱石は、遠赤外線放射効率が９４％の雲母鉱石であり、前記炉内壁面に貼り詰めた遠赤外線放射鉱石は、遠赤外線放射効率が９４％の雲母鉱石であり、前記加熱炉の炉内温度は８０℃から１４０℃の範囲内であり、前記加熱炉での杉木材チップの加熱時間は２４時間から４８時間の範囲内であることを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】